(57)【特許請求の範囲】
【請求項１】
透明支持体とフィルター層とを有する光学フィルターであって、フィルター層が、７５０乃至８５０ｎｍの範囲に吸収極大波長を有する会合状態の下記式（II）で表されるオキソノール染料、８５１乃至９５０ｎｍの範囲に吸収極大波長を有する会合状態の下記式（Ｉ）で表されるシアニン染料、９５１乃至１１００ｎｍの範囲に吸収極大波長を有する会合状態の下記式（Ｉ）で表されるシアニン染料およびバインダーポリマーを含み、これにより７５０乃至８５０ｎｍの範囲、８５１乃至９５０ｎｍの範囲および９５１乃至１１００ｎｍの範囲にそれぞれ吸収極大波長を有していることを特徴とする光学フィルター：
【化１】
0004412867.tif 000039
［式中、Ｚ１およびＺ２は、それぞれ独立に、縮環してもよい５員または６員の含窒素複素環を形成する非金属原子群であり；Ｒ１およびＲ２は、それぞれ独立に、脂肪族基または芳香族基であり；Ｌ１は、奇数個のメチンからなるメチン鎖であり；ａ、ｂおよびｃは、それぞれ独立に、０または１であり；そして、Ｘは、アニオンである］。
【化２】
0004412867.tif 000040
［式中、Ｙ１およびＹ２は、それぞれ独立に脂肪族環または複素環を形成する非金属原子群であり；Ｌ２は、奇数個のメチンからなるメチン鎖であり；そして、Ｘ２は、水素原子またはカチオンである］。
【請求項２】
式（Ｉ）において、Ｚ１およびＺ２が、それぞれ独立に、ベンゾチアゾール環、ナフトチアゾール環、インドレニン環またはベンゾインドレニン環を形成する非金属原子群である請求項１記載の光学フィルター。
【請求項３】
式（Ｉ）において、Ｒ１およびＲ２が、それぞれ独立に、スルホで置換されていてもよいアルキル基である請求項１記載の光学フィルター。
【請求項４】
式（Ｉ）において、Ｌ１が７個のメチンからなるメチン鎖である請求項１記載の光学フィルター。
【請求項５】
９５１乃至１１００ｎｍの範囲に吸収極大波長を有する会合状態のシアニン染料を表す式（Ｉ）において、メチン鎖のメソ位が、ハロゲン原子、−Ｓ−Ｒまたは−ＳＯ２−Ｒ（Ｒは、脂肪族基、芳香族基または複素環基）により置換されている請求項１記載の光学フィルター。
【請求項６】
式（II）において、Ｙ１およびＹ２が、それぞれ独立に、５−ピラゾロン環またはバルビツール酸環を形成する非金属原子群である請求項１記載の光学フィルター。
【請求項７】
式（II）において、Ｌ２が５個のメチンからなるメチン鎖である請求項１記載の光学フィルター。
【請求項８】
７５０乃至８５０ｎｍ、８５１乃至９５０ｎｍおよび９５１乃至１１００ｎｍの範囲の吸収極大における光透過率がそれぞれ０．０１乃至３０％の範囲である請求項１記載の光学フィルター。
【請求項９】
フィルター層が、さらに５６０ｎｍ乃至６２０ｎｍの範囲に吸収極大波長を有する請求項１記載の光学フィルター。
【請求項１０】
フィルター層が、５６０ｎｍ乃至６２０ｎｍの範囲に吸収極大波長を有する会合状態のメチン染料を含む請求項９記載の光学フィルター。
【請求項１１】
５６０ｎｍ乃至６２０ｎｍの範囲に吸収極大波長を有するメチン染料が、下記式（III)で表される請求項１０記載の光学フィルター：
【化３】
0004412867.tif 000041
［式中、Ｚ１およびＺ２は、それぞれ独立に、縮環してもよい５員または６員の含窒素複素環を形成する非金属原子群であり；Ｒ１およびＲ２は、それぞれ独立に、脂肪族基または芳香族基であり；Ｌ３は、３個のメチンからなるメチン鎖であり；ａ、ｂおよびｃは、それぞれ独立に、０または１であり；そして、Ｘは、アニオンである］。
【請求項１２】
透明支持体とフィルター層とを有する光学フィルターで覆われたディスプレイ表面を有するプラズマディスプレイパネルであって、光学フィルターが請求項１記載の光学フィルターであることを特徴とするプラズマディスプレイパネル。
【発明の詳細な説明】
【０００１】
【発明の属する技術分野】
本発明は、透明支持体とフィルター層とを有する光学フィルターに関する。特に本発明は、プラズマディスプレイパネル（ＰＤＰ）、液晶表示装置（ＬＣＤ）、エレクトロルミネッセンスディスプレイ（ＥＬＤ）、蛍光表示管、電界放射型ディスプレイのような画像表示装置の表面に、誤動作防止および色再現性改良のため取り付けられる光学フィルターに関する。
【０００２】
【従来の技術】
プラズマディスプレイパネル（ＰＤＰ）、液晶表示装置（ＬＣＤ）、エレクトロルミネッセンスディスプレイ（ＥＬＤ）、陰極管表示装置（ＣＲＴ）、蛍光表示管、電界放射型ディスプレイのような画像表示装置は、原則として、赤、青、緑の三原色の光の組み合わせでカラー画像を表示する。しかし、表示のための光を理想的な三原色にすることは、非常に難しい（実質的には不可能である）。例えば、プラズマディスプレイパネル（ＰＤＰ）では、三原色蛍光体からの発光に余分な光（波長が５００乃至６２０ｎｍの範囲）が含まれていることが知られている。
そこで、表示色の色バランスを補正するため、特定の波長の光を吸収するフィルターを用いて、色補正を行うことが提案されている。フィルターによる色補正については、特開昭５８−１５３９０４号、同６１−１８８５０１号、特開平３−２３１９８８号、同５−２０５６４３号、同９−１４５９１８号、同９−３０６３６６号、同１０−２６７０４号の各公報に記載がある。
また、ディスプレイから発生する赤外線（主に、７５０ｎｍから１１００ｎｍ）によって遠隔操作装置（リモコン）が誤動作するとの問題が報告されている。この問題を解決するために、赤外線吸収フィルターが用いられている。赤外線吸収フィルターに用いる染料については、米国特許５９４５２０９号明細書に記載がある。
【０００３】
【発明が解決しようとする課題】
本発明の目的は、赤外線を選択的にカットする光学フィルターを提供することである。
また、本発明の目的は、さらに色純度を低下させる波長の光を選択的にカットする光学フィルターを提供することである。
さらに、本発明の目的は、リモコンの誤動作が起こらないプラズマディスプレイパネルを提供することでもある。
さらにまた、本発明の目的は、色バランスに優れた画像を表示するプラズマディスプレイパネルを提供することでもある。
【０００４】
【課題を解決するための手段】
本発明の目的は、下記（１）〜（１１）の光学フィルターおよび下記（１２）のプラズマディスプレイパネルによって達成された。
（１）透明支持体とフィルター層とを有する光学フィルターであって、フィルター層が、７５０乃至８５０ｎｍの範囲に吸収極大波長を有する会合状態の下記式（II）で表されるオキソノール染料、８５１乃至９５０ｎｍの範囲に吸収極大波長を有する会合状態の下記式（Ｉ）で表されるシアニン染料、９５１乃至１１００ｎｍの範囲に吸収極大波長を有する会合状態の下記式（Ｉ）で表されるシアニン染料およびバインダーポリマーを含み、これにより７５０乃至８５０ｎｍの範囲、８５１乃至９５０ｎｍの範囲および９５１乃至１１００ｎｍの範囲にそれぞれ吸収極大波長を有していることを特徴とする光学フィルター：
【０００７】
【化４】
0004412867.tif 000002
【０００８】
［式中、Ｚ１およびＺ２は、それぞれ独立に、縮環してもよい５員または６員の含窒素複素環を形成する非金属原子群であり；Ｒ１およびＲ２は、それぞれ独立に、脂肪族基または芳香族基であり；Ｌ１は、奇数個のメチンからなるメチン鎖であり；ａ、ｂおよびｃは、それぞれ独立に、０または１であり；そして、Ｘは、アニオンである］。
【０００９】
【化５】
0004412867.tif 000003
【００１０】
［式中、Ｙ１およびＹ２は、それぞれ独立に脂肪族環または複素環を形成する非金属原子群であり；Ｌ２は、奇数個のメチンからなるメチン鎖であり；そして、Ｘ２は、水素原子またはカチオンである］。
（２）式（Ｉ）において、Ｚ１およびＺ２が、それぞれ独立に、ベンゾチアゾール環、ナフトチアゾール環、インドレニン環またはベンゾインドレニン環を形成する非金属原子群である（１）記載の光学フィルター。
（３）式（Ｉ）において、Ｒ１およびＲ２が、それぞれ独立に、スルホで置換されていてもよいアルキル基である（１）記載の光学フィルター。
（４）式（Ｉ）において、Ｌ１が７個のメチンからなるメチン鎖である（１）記載の光学フィルター。
（５）９５１乃至１１００ｎｍの範囲に吸収極大波長を有する会合状態のシアニン染料を表す式（Ｉ）において、メチン鎖のメソ位が、ハロゲン原子、−Ｓ−Ｒまたは−ＳＯ２−Ｒ（Ｒは、脂肪族基、芳香族基または複素環基）により置換されている（１）記載の光学フィルター。
（６）式（II）において、Ｙ１およびＹ２が、それぞれ独立に、５−ピラゾロン環またはバルビツール酸環を形成する非金属原子群である（１）記載の光学フィルター。
（７）式（II）において、Ｌ２が５個のメチンからなるメチン鎖である（１）記載の光学フィルター。
（８）７５０乃至８５０ｎｍ、８５１乃至９５０ｎｍおよび９５１乃至１１００ｎｍの範囲の吸収極大における光透過率がそれぞれ０．０１乃至３０％の範囲である（１）記載の光学フィルター。
【００１１】
（９）フィルター層が、さらに５６０ｎｍ乃至６２０ｎｍの範囲に吸収極大波長を有する（１）記載の光学フィルター。
（１０）フィルター層が、５６０ｎｍ乃至６２０ｎｍの範囲に吸収極大波長を有する会合状態のメチン染料を含む（９）記載の光学フィルター。
（１１）５６０ｎｍ乃至６２０ｎｍの範囲に吸収極大波長を有するメチン染料が、下記式（III)で表される（１０）記載の光学フィルター；
。
【００１２】
【化６】
0004412867.tif 000004
【００１３】
［式中、Ｚ１およびＺ２は、それぞれ独立に、縮環してもよい５員または６員の含窒素複素環を形成する非金属原子群であり；Ｒ１およびＲ２は、それぞれ独立に、脂肪族基または芳香族基であり；Ｌ３は、３個のメチンからなるメチン鎖であり；ａ、ｂおよびｃは、それぞれ独立に、０または１であり；そして、Ｘは、アニオンである］。
【００１４】
（１２）透明支持体とフィルター層とを有する光学フィルターで覆われたディスプレイ表面を有するプラズマディスプレイパネルであって、光学フィルターが（１）記載の光学フィルターであることを特徴とするプラズマディスプレイパネル。
【００１５】
【発明の実施の形態】
[フィルター層]
光学フィルターは、透明支持体とフィルター層とを有する。そして、フィルター層は、７５０乃至８５０ｎｍの範囲、８５１乃至９５０ｎｍの範囲および９５１乃至１１００ｎｍの範囲にそれぞれ吸収極大波長を有している。フィルター層は、７９０乃至８４５ｎｍの範囲、８６０乃至９４５ｎｍの範囲および９６０乃至１０５０ｎｍの範囲にそれぞれ吸収極大波長を有していることが好ましく、８００乃至８４０ｎｍの範囲、８７０乃至９４０ｎｍの範囲および９７０乃至１０３０ｎｍの範囲にそれぞれ吸収極大波長を有していることがさらに好ましい。それぞれの吸収極大波長における光透過率は、０．０１乃至３０％の間であることが好ましく、０．０５乃至２０％であることがさらに好ましく、０．１乃至１０％であることが最も好ましい。
【００１６】
上記の吸収スペクトルを実現するためには、色素（染料または顔料）を用いてフィルター層を形成すればよい。顔料よりも染料の方が好ましい。
７５０〜１１００ｎｍの範囲に吸収極大波長を示す染料の吸収スペクトルは、蛍光体の輝度を下げることのないよう、可視域（４００〜７００ｎｍ）の副吸収が少ないことが好ましい。可視域の副吸収が少ない吸収波形（シャープな吸収スペクトルピーク）を得るためには、会合状態にある染料を用いることが特に好ましい。
【００１７】
会合状態の染料は、いわゆるＪバンドを形成するため、シャープな吸収スペクトルピークを示す。染料の会合とＪバンドについては、文献（例えば、Photographic Science and Engineering Vol 18,No 323-335(1974)）に詳細がある。Ｊ会合状態の染料では、吸収極大が、溶液状態の染料における吸収極大よりも長波側に移動する。従って、フィルター層に含まれる染料が会合状態であるか、非会合状態であるかは、吸収極大を測定することで容易に判断できる。
本明細書では、溶液状態の染料の吸収極大より３０ｎｍ以上長波長側に移動している状態を会合状態と称する。会合状態の染料では、吸収極大の移動が３５ｎｍ以上であることが好ましく、４０ｎｍ以上であることがさらに好ましく、４５ｎｍ以上であることが最も好ましい。
【００１８】
染料には、水に溶解するだけで会合体が形成する化合物もある。ただし、一般には、染料の水溶液にゼラチンまたは塩（例、塩化バリウム、塩化カリウム、塩化ナトリウム、塩化カルシウム）を添加して会合体を形成する。染料の水溶液にゼラチンを添加する方法が特に好ましい。
染料の会合体は、染料の固体微粒子分散物として形成することもできる。固体微粒子分散物にするためには、公知の分散機を用いることが出来る。分散機の例には、ボールミル、振動ボールミル、遊星ボールミル、サンドミル、コロイドミル、ジェットミル及びローラミルが含まれる。分散機については、特開昭５２−９２７１６号公報およびＷＯ８８／０７４７９４号明細書に記載がある。縦型または横型の媒体分散機が好ましい。
【００１９】
分散は、適当な媒体（例、水、アルコール）の存在下で実施してもよい。分散用界面活性剤を用いることが好ましい。分散用界面活性剤としては、アニオン界面活性剤（特開昭５２−９２７１６号公報およびＷＯ８８／０７４７９４号明細書に記載）が好ましく用いられる。必要に応じてアニオン性ポリマー、ノニオン性界面活性剤あるいはカチオン性界面活性剤を用いてもよい。
染料を適当な溶媒中に溶解した後、その貧溶媒を添加して、微粒子状の粉末を得てもよい。この場合も、上記の分散用界面活性剤を用いてることができる。あるいはｐＨを調整することによって溶解し、次にｐＨを変化させて染料の微結晶を析出させてもよい。この微結晶も染料の会合体である。
会合状態の染料が微粒子（または微結晶）である場合、平均粒径は０．０１乃至１０μｍであることが好ましい。
【００２０】
会合状態で使用する染料は、メチン染料（例えば、シアニン染料、メロシアニン染料、アリーリデン染料、オキソノール染料、スチリル染料）であることが好ましく、シアニン染料またはオキソノール染料であることがさらに好ましい。
【００２１】
シアニン染料は、下記式で定義される。
Ｂｓ＝Ｌｏ−Ｂｏ
式中、Ｂｓは、塩基性核であり；Ｂｏは、塩基性核のオニウム体であり；そして、Ｌｏは、奇数個のメチンからなるメチン鎖である。
下記式（Ｉ）で表されるシアニン染料は、（特に会合状態で）好ましく用いることができる。
【００２２】
【化７】
0004412867.tif 000005
【００２３】
式（Ｉ）において、Ｚ1 およびＺ2 は、それぞれ独立に、５員または６員の含窒素複素環を形成する非金属原子群である。含窒素複素環には、他の複素環、芳香族環または脂肪族環が縮合してもよい。含窒素複素環およびその縮合環の例には、オキサゾール環、イソオキサゾール環、ベンゾオキサゾール環、ナフトオキサゾール環、オキサゾロカルバゾール環、オキサゾロジベンゾフラン環、チアゾール環、ベンゾチアゾール環、ナフトチアゾール環、インドレニン環、ベンゾインドレニン環、イミダゾール環、ベンゾイミダゾール環、ナフトイミダゾール環、キノリン環、ピリジン環、ピロロピリジン環、フロピロール環、インドリジン環、イミダゾキノキサリン環およびキノキサリン環が含まれる。含窒素複素環は、６員環より５員環の方が好ましい。５員の含窒素複素環にベンゼン環またはナフタレン環が縮合していることがさらに好ましい。ベンゾチアゾール環、ナフトチアゾール環、インドレニン環またはベンゾインドレニン環が最も好ましい。
【００２４】
含窒素複素環およびその縮合環は、置換基を有していてもよい。置換基の例には、ハロゲン原子、シアノ、ニトロ、ヒドロキシル、カルボキシル、アミノ、ホルミル、カルバモイル、ウレイド、ウレタン、メルカプト、スルホ、スルファモイル、脂肪族基、芳香族基、複素環基、−Ｏ−Ｒ、−ＣＯ−Ｒ、−ＣＯ−Ｏ−Ｒ、−Ｏ−ＣＯ−Ｒ、−ＮＨ−Ｒ、−ＮＲ2 、−ＮＨ−ＣＯ−Ｒ、−ＣＯ−ＮＨ−Ｒ、−ＣＯ−ＮＲ2 、−ＮＨ−ＣＯ−ＮＨ−Ｒ、−ＮＨ−ＣＯ−ＮＲ2 、−ＮＨ−ＣＯ−Ｏ−Ｒ、−Ｓ−Ｒ、−ＳＯ2 −Ｒ、−ＳＯ2 −Ｏ−Ｒ、−ＮＨ−ＳＯ2 −Ｒ、−ＳＯ2 −ＮＨ−Ｒ、−ＳＯ2 −ＮＲ2 が含まれる。Ｒは、それぞれ独立に、脂肪族基、芳香族基または複素環基である。なお、カルボキシルおよびスルホは、水素原子が解離しても、塩の状態であってもよい。
【００２５】
本明細書において脂肪族基は、アルキル基、置換アルキル基、アルケニル基、置換アルケニル基、アルキニル基または置換アルキニル基を意味する。
アルキル基は、環状であってもよい。鎖状アルキル基は、分岐を有していてもよい。アルキル基の炭素原子数は、１乃至２０が好ましく、１乃至１２がさらに好ましく、１乃至８最も好ましい。アルキル基の例には、メチル、エチル、プロピル、イソプロピル、ブチル、ｔ−ブチル、シクロプロピル、シクロヘキシルおよび２−エチルヘキシルが含まれる。
【００２６】
置換アルキル基のアルキル部分は、上記アルキル基と同様である。置換アルキル基の置換基の例には、ハロゲン原子、ヒドロキシル、カルボキシル、アミノ、ホルミル、カルバモイル、ウレイド、ウレタン、メルカプト、スルホ、スルファモイル、芳香族基、複素環基、−Ｏ−Ｒ、−ＣＯ−Ｒ、−ＣＯ−Ｏ−Ｒ、−Ｏ−ＣＯ−Ｒ、−ＮＨ−Ｒ、−ＮＲ2 、−ＮＨ−ＣＯ−Ｒ、−ＣＯ−ＮＨ−Ｒ、−ＣＯ−ＮＲ2 、−ＮＨ−ＣＯ−ＮＨ−Ｒ、−ＮＨ−ＣＯ−ＮＲ2 、−ＮＨ−ＣＯ−Ｏ−Ｒ、−Ｓ−Ｒ、−ＳＯ2 −Ｒ、−ＳＯ2 −Ｏ−Ｒ、−ＮＨ−ＳＯ2 −Ｒ、−ＳＯ2 −ＮＨ−Ｒ、−ＳＯ2 −ＮＲ2 が含まれる。Ｒは、それぞれ独立に、脂肪族基、芳香族基または複素環基である。なお、カルボキシルおよびスルホは、水素原子が解離しても、塩の状態であってもよい。
置換アルキル基の例には、２−ヒドロキシエチル、２−カルボキシエチル、２−メトキシエチル、２−ジエチルアミノエチル、３−スルホプロピル、４−スルホブチル、ベンジルおよびフェネチルが含まれる。
【００２７】
アルケニル基は、環状であってもよい。鎖状アルケニル基は、分岐を有していてもよい。アルケニル基の炭素原子数は、２ないし２０が好ましく、２乃至１２がさらに好ましく、２乃至８が最も好ましい。アルケニル基の例には、ビニル、アリル、１−プロペニル、２ーブテニル、２−ペンテニルおよび２−ヘキセニルが含まれる。
置換アルケニル基のアルケニル部分は、上記アルケニル基と同様である。置換アルケニル基の置換基は、アルキル基の置換基と同様である。
【００２８】
アルキニル基は、環状であってもよい。鎖状アルキニル基は、分岐を有していてもよい。アルキニル基の炭素原子数は、２ないし２０が好ましく、２乃至１２がさらに好ましく、２乃至８が最も好ましい。アルキニル基の例には、エチニルおよび２−プロピニルが含まれる。
置換アルキニル基のアルキニル部分は、上記アルキニル基と同様である。置換アルキニル基の置換基は、アルキル基の置換基と同様である。
【００２９】
本明細書において、芳香族基は、アリール基または置換アリール基を意味する。
アリール基の炭素原子数は、６乃至２５であることが好ましく、６乃至１５であることがさらに好ましく、６乃至１０であることが最も好ましい。アリール基の例には、フェニルおよびナフチルが含まれる。
置換アリール基のアリール部分は、上記アリール基と同様である。置換アリール基の置換基の例には、ハロゲン原子、シアノ、ニトロ、ヒドロキシル、カルボキシル、アミノ、ホルミル、カルバモイル、ウレイド、ウレタン、メルカプト、スルホ、スルファモイル、脂肪族基、芳香族基、複素環基、−Ｏ−Ｒ、−ＣＯ−Ｒ、−ＣＯ−Ｏ−Ｒ、−Ｏ−ＣＯ−Ｒ、−ＮＨ−Ｒ、−ＮＲ2 、−ＮＨ−ＣＯ−Ｒ、−ＣＯ−ＮＨ−Ｒ、−ＣＯ−ＮＲ2 、−ＮＨ−ＣＯ−ＮＨ−Ｒ、−ＮＨ−ＣＯ−ＮＲ2 、−ＮＨ−ＣＯ−Ｏ−Ｒ、−Ｓ−Ｒ、−ＳＯ2 −Ｒ、−ＳＯ2 −Ｏ−Ｒ、−ＮＨ−ＳＯ2 −Ｒ、−ＳＯ2 −ＮＨ−Ｒ、−ＳＯ2 −ＮＲ2 が含まれる。Ｒは、それぞれ独立に、脂肪族基、芳香族基または複素環基である。なお、カルボキシルおよびスルホは、水素原子が解離しても、塩の状態であってもよい。
置換アリール基の例には、４−カルボキシフェニル、４−アセトアミドフェニル、３−メタンスルホンアミドフェニル、４−メトキシフェニル、３−カルボキシフェニル、３，５−ジカルボキシフェニル、４−メタンスルホンアミドフェニルおよび４−ブタンスルホンアミドフェニルが含まれる。
【００３０】
本明細書において、複素環基は、無置換複素環基または置換複素環基を意味する。
複素環基の複素環は、５員環または６員環であることが好ましい。複素環に、脂肪族環、芳香族環または他の複素環が縮合していてもよい。複素環（縮合環を含む）の例には、ピリジン環、ピペリジン環、フラン環、フルフラン環、チオフェン環、ピロール環、キノリン環、モルホリン環、インドール環、イミダゾール環、ピラゾール環、カルバゾール環、フェノチアジン環、フェノキサジン環、インドリン環、チアゾール環、ピラジン環、チアジアジン環、ベンゾキノリン環およびチアジアゾール環が含まれる。
置換複素環基の置換基は、置換アリール基の置換基と同様である。
【００３１】
式（Ｉ）において、Ｒ1 およびＲ2 は、それぞれ独立に、脂肪族基または芳香族基である。脂肪族基と芳香族基の定義および例は、前述した通りである。
【００３２】
式（Ｉ）において、Ｌ1 は、奇数個のメチンからなるメチン鎖である。Ｌ1 は、５個または７個のメチンからなるメチン鎖であることが好ましい。メチンは置換基を有していてもよい。置換基を有するメチンは中央の（メソ位の）メチンであることが好ましい。置換基の例には、ハロゲン原子、シアノ、ニトロ、ヒドロキシル、カルボキシル、アミノ、ホルミル、カルバモイル、ウレイド、ウレタン、メルカプト、スルホ、スルファモイル、脂肪族基、芳香族基、複素環基、−Ｏ−Ｒ、−ＣＯ−Ｒ、−ＣＯ−Ｏ−Ｒ、−Ｏ−ＣＯ−Ｒ、−ＮＨ−Ｒ、−ＮＲ2 、−ＮＨ−ＣＯ−Ｒ、−ＣＯ−ＮＨ−Ｒ、−ＣＯ−ＮＲ2 、−ＮＨ−ＣＯ−ＮＨ−Ｒ、−ＮＨ−ＣＯ−ＮＲ2 、−ＮＨ−ＣＯ−Ｏ−Ｒ、−Ｓ−Ｒ、−ＳＯ2 −Ｒ、−ＳＯ2 −Ｏ−Ｒ、−ＮＨ−ＳＯ2 −Ｒ、−ＳＯ2 −ＮＨ−Ｒ、−ＳＯ2 −ＮＲ2 が含まれる。Ｒは、それぞれ独立に、脂肪族基、芳香族基または複素環基である。
メチン鎖の二つの置換基が結合して５員環または６員環を形成してもよい。
【００３３】
式（Ｉ）において、ａ、ｂおよびｃは、それぞれ独立に、０または１である。ａおよびｂは、０であることが好ましい。ｃはシアニン染料がスルホやカルボキシルのようなアニオン性置換基を有して分子内塩を形成する場合は、０である。
式（Ｉ）において、Ｘ1 はアニオンである。アニオンの例には、ハライドイオン（Ｃｌー、Ｂｒー、Ｉー）、ｐ−トルエンスルホン酸イオン、エチル硫酸イオン、ＰＦ6-、ＢＦ4-およびＣｌＯ4-が含まれる。
シアニン染料は、カルボキシルまたはスルホ、いずれかの置換基として含むことが好ましい。
以下に、式（Ｉ）で表されるシアニン染料の例を示す。
【００３４】
【化８】
0004412867.tif 000006
【００３５】
【化９】
0004412867.tif 000007
【００３６】
【化１０】
0004412867.tif 000008
【００３７】
【化１１】
0004412867.tif 000009
【００３８】
【化１２】
0004412867.tif 000010
【００３９】
【化１３】
0004412867.tif 000011
【００４０】
【化１４】
0004412867.tif 000012
【００４１】
【化１５】
0004412867.tif 000013
【００４２】
【化１６】
0004412867.tif 000014
【００４３】
【化１７】
0004412867.tif 000015
【００４４】
【化１８】
0004412867.tif 000016
【００４５】
シアニン染料は、エフ・エム・ハーマー(F.M.Harmer)著「ヘテロサイクリック・コンパウンズーシアニンダイズ・アンド・リレイテッド・コンパウンズ(Heterocyclic Compounds Cyanine Dyes and Related Compounds)」、ジョン・ウィリー・アンド・サンズ(John Wiley & Sons)社ーニューヨーク、ロンドン、１９６４年刊、およびデー・エム・スターマー(D.M.Sturmer)著「ヘテロサイクリック・コンパウンズースペシャル・トッピクス・イン・ヘテロサイクリック・ケミストリー(Heterocyclic Compounds-Special topics in heterocyclic chmistry)」、第１８章、第１４節、４８２〜５１５頁、ジョン・ウィリー・アンド・サンズ(John Wiley & Sons)社ーニューヨーク、ロンドン、１９７７年刊、「ロッズ・ケミストリー・オブ・カーボン・コンパウンズ(Rodds Chemistry of Carbon Compounds)」2nd.Ed.vol.IV,partB,1977年刊、第１５章、３６９〜４２２頁、エルセビア・サイエンス・パブリック・カンパニー・インク（Elsevier Science Publishing Company Inc.)社刊、ニューヨーク、特開平５−８８２９３号、同６−３１３９３９号の各公報の記載を参照して合成できる。
【００４６】
オキソノール染料は、下記式で定義される。
Ａｋ＝Ｌｏ−Ａｅ
式中、Ａｋは、ケト型酸性核であり；Ａｅは、エノール型酸性核であり；そして、Ｌｏは、奇数個のメチンからなるメチン鎖である。
下記式（II）で表されるオキソノール染料は、（特に会合状態で）好ましく用いることができる。
【００４７】
【化１９】
0004412867.tif 000017
【００４８】
式（II）において、Ｙ1 およびＹ2 は、それぞれ独立に、脂肪族環または複素環を形成する非金属原子群である。脂肪族環よりも複素環の方が好ましい。脂肪族環の例には、インダンジオン環が含まれる。複素環の例には、５−ピラゾロン環、イソオキサゾロン環、バルビツール酸環、ピリドン環、ローダニン環、ピラゾリジンジオン環、ピラゾロピリドン環およびメルドラム酸環が含まれる。５−ピラゾロン環およびバルビツール酸環が好ましい。
脂肪族環および複素環は置換基を有していてもよい。置換基の例には、ハロゲン原子、シアノ、ニトロ、ヒドロキシル、カルボキシル、アミノ、ホルミル、カルバモイル、ウレイド、ウレタン、メルカプト、スルホ、スルファモイル、脂肪族基、芳香族基、複素環基、−Ｏ−Ｒ、−ＣＯ−Ｒ、−ＣＯ−Ｏ−Ｒ、−Ｏ−ＣＯ−Ｒ、−ＮＨ−Ｒ、−ＮＲ2 、−ＮＨ−ＣＯ−Ｒ、−ＣＯ−ＮＨ−Ｒ、−ＣＯ−ＮＲ2 、−ＮＨ−ＣＯ−ＮＨ−Ｒ、−ＮＨ−ＣＯ−ＮＲ2 、−ＮＨ−ＣＯ−Ｏ−Ｒ、−Ｓ−Ｒ、−ＳＯ2 −Ｒ、−ＳＯ2 −Ｏ−Ｒ、−ＮＨ−ＳＯ2 −Ｒ、−ＳＯ2 −ＮＨ−Ｒ、−ＳＯ2 −ＮＲ2 が含まれる。Ｒは、それぞれ独立に、脂肪族基、芳香族基または複素環基である。
【００４９】
式（II）において、Ｌ2 は、奇数個のメチンからなるメチン鎖である。Ｌ2 は、３個、５個または７個のメチンからなるメチン鎖であることが好ましく、５個のメチンからなるメチン鎖であること特に好ましい。
メチンは置換基を有していてもよい。置換基を有するメチンは中央の（メソ位の）メチンであることが好ましい。置換基の例には、ハロゲン原子、シアノ、ニトロ、ヒドロキシル、カルボキシル、アミノ、ホルミル、カルバモイル、ウレイド、ウレタン、メルカプト、スルホ、スルファモイル、脂肪族基、芳香族基、複素環基、−Ｏ−Ｒ、−ＣＯ−Ｒ、−ＣＯ−Ｏ−Ｒ、−Ｏ−ＣＯ−Ｒ、−ＮＨ−Ｒ、−ＮＲ2 、−ＮＨ−ＣＯ−Ｒ、−ＣＯ−ＮＨ−Ｒ、−ＣＯ−ＮＲ2 、−ＮＨ−ＣＯ−ＮＨ−Ｒ、−ＮＨ−ＣＯ−ＮＲ2 、−ＮＨ−ＣＯ−Ｏ−Ｒ、−Ｓ−Ｒ、−ＳＯ2 −Ｒ、−ＳＯ2 −Ｏ−Ｒ、−ＮＨ−ＳＯ2 −Ｒ、−ＳＯ2 −ＮＨ−Ｒ、−ＳＯ2 −ＮＲ2 が含まれる。Ｒは、それぞれ独立に、脂肪族基、芳香族基または複素環基である。
メチン鎖の二つの置換基が結合して５員環または６員環を形成してもよい。
【００５０】
式（II）において、Ｘ2 は、水素原子またはカチオンである。カチオンの例には、アルカリ金属（例、Ｎａ、Ｋ）イオン、アンモニウムイオン、トリエチルアンモニウムイオン、トリブチルアンモニウムイオン、ピリジニウムイオンおよびテトラブチルアンモニウムイオンが含まれる。
以下に、オキソノール染料の例を示す。
【００５１】
【化２０】
0004412867.tif 000018
【００５２】
【化２１】
0004412867.tif 000019
【００５３】
【化２２】
0004412867.tif 000020
【００５４】
【化２３】
0004412867.tif 000021
【００５５】
【化２４】
0004412867.tif 000022
【００５６】
【化２５】
0004412867.tif 000023
【００５７】
【化２６】
0004412867.tif 000024
【００５８】
【化２７】
0004412867.tif 000025
【００５９】
式（II）で表されるオキソノール染料は、特開平７−２３０６７１号公報、欧州特許０７７８４９３号および米国特許５４５９２６５号の各明細書の記載を参照して合成できる。
【００６０】
以上述べた染料を用いることで、フィルター層に、７５０乃至８５０ｎｍの範囲の吸収極大波長、８５１乃至９５０ｎｍの範囲の吸収極大波長および９５１乃至１１００ｎｍの範囲の吸収極大波長を設けることができる。フィルター層は、７５０乃至８５０ｎｍの範囲に吸収極大波長を有する会合状態のメチン染料、８５１乃至９５０ｎｍの範囲に吸収極大波長を有する会合状態のメチン染料および９５１乃至１１００ｎｍの範囲に吸収極大波長を有する会合状態のメチン染料を含むことが好ましい。７５０乃至８５０ｎｍの範囲に吸収極大波長を有するメチン染料として、式（Ｉ）で表されるシアニン染料または式（II）で表されるオキソノール染料を会合状態で用いることが好ましく、式（II）で表されるオキソノール染料を会合状態で用いることがさらに好ましい。８５１乃至９５０ｎｍの範囲または９５１乃至１１００ｎｍの範囲に吸収極大波長を有するメチン染料として、式（Ｉ）で表されるシアニン染料を用いることが好ましい。
【００６１】
前述した具体例（Ｉ−１）〜（Ｉ−７）、（Ｉ−１４）および（II−１）〜（II−１６）は、会合状態において、７５０乃至８５０ｎｍの範囲に吸収極大波長を有する。具体例（Ｉ−８）、（Ｉ−１０）〜（Ｉ−１２）および（Ｉ−１５）〜（Ｉ−１９）は、会合状態において、８５１乃至９５０ｎｍの範囲に吸収極大波長を有する。具体例（Ｉ−９）、（Ｉ−１３）および（Ｉ−２０）〜（Ｉ−２３）は、会合状態において、９５１乃至１１００ｎｍの範囲に吸収極大波長を有する
【００６２】
フィルター層は、さらに色補正の目的で、５６０乃至６２０ｎｍの範囲に吸収極大波長を有することができる。
また、赤外線吸収（第１）フィルター層（吸収極大波長：７５０〜１１００ｎｍ）とは別に、可視光吸収（第２）フィルター層（吸収極大波長：５６０〜６２０ｎｍ）を設けてもよい。
５６０乃至６２０ｎｍの範囲の吸収極大も、染料を用いてフィルター層（または第２フィルター層）に導入することが好ましい。
５６０乃至６２０ｎｍの範囲に吸収極大波長を有する染料の吸収スペクトルは、なるべく緑の蛍光体の必要な発光領域に影響を与えないよう選択的に光をカットするためにシャープにすることが好ましい。具体的には、吸収極大の半値幅が５乃至１００ｎｍであることが好ましく、１０乃至７０ｎｍであることがさらに好ましく、１０乃至５０ｎｍであることが最も好ましい。
５６０乃至６２０ｎｍの範囲に吸収極大を有する染料も、会合状態で用いることが好ましい。会合状態の定義については、７５０〜１１００ｎｍの範囲に吸収極大波長を有する染料と同様である。
５６０乃至６２０ｎｍの範囲に吸収極大を有する染料としては、下記式に示される染料を用いることができる。
【００６３】
【化２８】
0004412867.tif 000026
【００６４】
式中、ＰおよびＱは、それぞれ独立に、酸性核、塩基性核または芳香族核であり；Ｌは、１乃至５個のメチンもしくはアザメチンが共役したメチン鎖である。実線と破線で表された結合は、ＰとＬ、ＱとＬとがそれぞれ単結合あるいは二重結合で連結されていることを意味する。そして、Ｐ、Ｌ、Ｑで構成される染料分子の発色団（クロモフォア）が共役鎖で連結されるように、結合次数を選択する。Ｐ、Ｌ、Ｑは、それぞれ置換基を有していてもよい。複数の置換基が互いに結合して、４員乃至７員の環を形成してもよい。Ｌ（メチン鎖）の置換基が結合して形成する環の例には、スクアリリウム染料のシクロブテノン環が含まれる。核（ＰとＱ）の置換基が結合して形成する環の例には、キサンテン環およびチオキサンテン環が含まれる。
【００６５】
酸性核は、環状のケトメチレン構造か、電子吸引性基によってはさまれたメチレン基を有する開鎖状構造であることが好ましく、環状のケトメチレン構造がさらに好ましい。環状のケトメチレン構造には、さらに複素環、芳香族環または脂肪族環が縮合してもよい。酸性核の環は、脂肪族環よりも複素環が好ましい。酸性核には、オキソノール染料のようにケト型とエノール型との互変異性体（酸素原子を窒素原子やイオウ原子に変えた、イミノおよびアミノ、チオケトおよびチオールの互変異性体も含む）をとることもできる。また、解離体で用いる場合もある。酸性核の環およびその縮合環の例としては、２−ピラゾリン−５−オン、ロダニン、ヒダントイン、チオヒダントイン、２，４−オキサゾリジンジオン、イソオキサゾロン、バルビツール酸、チオバルビツール酸、インダンジオン、ジオキソピラゾロピリジン、ヒドロキシピリジン、ピラゾリジンジオン、２，５−ジヒドロフラン−２−オン、ピロリン−２−オン、ピラゾロトリアゾールおよびピロロトリアゾールが含まれる。酸性核は、置換基を有していてもよい。
【００６６】
塩基性核は、開鎖状構造よりも環状構造を有することが好ましい。塩基性核の環には、複素環、芳香族環、または脂肪族環が縮合してもよい。塩基性核の環は、含窒素複素環が好ましい。塩基性核は、シアニン染料のようにオニウム体をとることもできる。塩基性核の含窒素複素環およびその縮合環の例には、オキサゾール、イソオキサゾール、ベンゾオキサゾール、ナフトオキサゾール、オキサゾロカルバゾール、オキサゾロジベンゾフラン、チアゾール、ベンゾチアゾール、ナフトチアゾール、インドレニン、ベンゾインドレニン、イミダゾール、ベンゾイミダゾール、ナフトイミダゾール、キノリン、ピリジン、オキサゾリン、ピロロピリジン、ピロール、フロピロール、インドリジン、イミダゾキノキサリン、およびキノキサリンが含まれる。塩基性核は、置換基を有していてもよい。
【００６７】
芳香族核は、芳香族（炭化水素）環または芳香族性複素環を有する。
芳香族（炭化水素）環の例には、ベンゼンおよびナフタレンが含まれる。芳香族性複素環の例としては、ピロール、インドール、インドレニン、ベンゾインドレニン、カルバゾール、フロピロール、チオフェン、ベンゾチオフェン、フラン、ベンゾフラン、ジベンゾフラン、オキサゾール、ベンゾオキサゾール、ナフトオキサゾール、イソオキサゾール、チアゾール、ベンゾチアゾール、ナフトチアゾール、イソチアゾール、ピラゾール、イミダゾール、インダゾール、ナフトイミダゾール、ベンズイミダゾール、インドリジン、キノリン、フェノチアジン、フェノキサジン、インドリン、ピリジン、ピリダジン、チアジアジン、ピラン、チオピラン、オキサジアゾール、ベンゾキノリン、チアジアゾール、ピロロチアゾール、ピロロピリダジン、ピロロピリジン、イミダゾキノリン、イミダゾキノキサリン、テトラゾール、クマリンおよびクマロンが含まれる。芳香族核は、置換基を有していてもよい。
芳香族核の環は、メチン鎖（Ｌ）と共役できる位置に、アミノ、ヒドロキシルまたはアルコキシ基を置換基として有することが好ましい。
【００６８】
前記式で表される染料には、メチン染料（例えば、シアニン染料、メロシアニン染料、アリーリデン染料、オキソノール染料、スチリル染料）、ジフェニルメタン染料、トリフェニルメタン染料、キサンテン染料、スクアリリウム染料、クロコニウム染料、アジン染料、アクリジン染料、チアジン染料およびオキサジン染料が含まれる。
【００６９】
これらの染料は、金属と錯体を形成させて使用することができる。錯体を形成することで堅牢性を高めることができる。金属錯体として使用する染料は、ピロメテン染料が好ましい。
これらの染料については、ＷＯ００／２３８２９号、特願２０００−４０６９４号、同２０００−１５９８２０号、同２０００−２６１３３４号の各明細書、特開平１１−９２６８２号、同１１−２２７３３２号、同１１−２５５７７４号、同１１−２５６０５７号、特開２０００−１２１８０７号、同２０００−１９３８０２号の各公報に記載がある。
【００７０】
オキソノール染料またはシアニン染料を会合状態で用いることが好ましく、シアニン染料を会合状態で用いることがさらに好ましい。
下記式（III)で表されるシアニン染料は、（特に会合状態で）好ましく用いることができる。
【００７１】
【化２９】
0004412867.tif 000027
【００７２】
式（III)において、Ｚ1 およびＺ2 は、それぞれ独立に、５員または６員の含窒素複素環を形成する非金属原子群である。Ｚ1 およびＺ2 の定義、例および置換基は、式（Ｉ）と同様である。
式（III)において、Ｒ1 およびＲ2 は、それぞれ独立に、脂肪族基または芳香族基である。脂肪族基および芳香族基の定義および例は、前述した通りである。
式（III)において、Ｌ3 は、３個のメチンからなるメチン鎖である。
式（III)において、ａ、ｂおよびｃは、それぞれ独立に、０または１である。
式（III)において、Ｘ1 は、アニオンである。アニオンの定義および例は、式（Ｉ）と同様である。
以下に、式（III)で表されるシアニン染料の例を示す。
【００７３】
【化３０】
0004412867.tif 000028
【００７４】
【化３１】
0004412867.tif 000029
【００７５】
【化３２】
0004412867.tif 000030
【００７６】
光学フィルターのフィルター層は、さらに、５００乃至５５０ｎｍの範囲に吸収極大波長を有することができる。５００乃至５５０ｎｍの範囲の吸収極大における光透過率は、２０乃至８５％の範囲であることが好ましい。
また、赤外線吸収フィルター層（吸収極大波長：７５０〜１１００ｎｍ）とは別に、可視光吸収フィルター層（吸収極大波長：５００〜５５０ｎｍ）を設けてもよい。
５００乃至５５０ｎｍの波長範囲における光吸収の極大は、視感度が高い緑の蛍光体の発光強度を調整するために設定される。緑の蛍光体の発光域は、なだらかにカットすることが好ましい。波長が５００乃至５５０ｎｍの範囲の吸収極大での半値幅（吸収極大での吸光度の半分の吸光度を示す波長領域の幅）は、３０乃至３００ｎｍであることが好ましく、４０乃至３００ｎｍであることがより好ましく、５０乃至１５０ｎｍであることがさらに好ましく、６０乃至１５０ｎｍであることが最も好ましい。
５００乃至５５０ｎｍの範囲の吸収極大も、染料を用いてフィルター層に導入することが好ましい。５００乃至５５０ｎｍの範囲の吸収極大に用いる染料は、非会合状態であることが好ましい。染料としては、シアニン染料、スクアリリウム染料、オキソノール染料、メロシアニン染料、アリーリデン染料、アゾ染料、アゾメチン染料、アントラキノン染料およびそれらの金属キレート化合物が好ましく、オキソノール染料、メロシアニン染料、アリーリデン染料、アゾ染料、アゾメチン染料およびアントラキノン染料がさらに好ましい。
【００７７】
オキソノール染料については、非会合状態で用いることが好ましい以外は、前述した通りである。
メロシアニン染料は、下記式で定義される。
Ｂｓ＝Ｌｅ−Ａｋ
式中、Ｂｓは、塩基性核であり；Ａｋは、ケト型酸性核であり；そして、Ｌｅは、偶数個のメチンからなるメチン鎖である。
下記式（IV）で表されるメロシアニン染料は、（特に非会合状態で）好ましく用いることができる。
【００７８】
【化３３】
0004412867.tif 000031
【００７９】
式（IV）において、Ｚ3 は、５員または６員の含窒素複素環を形成する非金属原子群である。Ｚ3 の定義、例および置換基は、式（Ｉ）におけるＺ1 およびＺ2 の定義、例おおよび置換基と同様である。
式（IV）において、Ｒ3 は、脂肪族基または芳香族基である。脂肪族基および芳香族基の定義および例は、前述した通りである。
式（IV）において、Ｙ3 は、脂肪族環または複素環を形成する非金属原子群である。Ｙ3 の定義、例および置換基は、式（II）におけるＹ1 およびＹ2 の定義、例および置換基と同様である。
式（IV）において、Ｌ4 は、偶数個のメチンからなるメチン鎖である。Ｌ4 は、２個のメチンからなるメチン鎖であることが特に好ましい。メチンは、置換基を有していてもよい。置換基の例は、式（Ｉ）におけるＬ1 の置換基と同様である。
式（IV）において、ｄは、０または１である。
メロシアニン染料は、米国特許２１７０８０６号明細書および特開昭５５−１５５３５０号、同５５−１６１２３２号の各公報の記載を参照して合成できる。
【００８０】
アリーリデン染料は、下記式で定義される。
Ａｋ＝Ｌｏ−Ａｒ
式中、Ａｋは、ケト型酸性核であり；Ａｒは、芳香族核であり；そして、Ｌｏは、奇数個のメチンからなるメチン鎖である。
下記式（Ｖ）で表されるアリーリデン染料は、（特に非会合状態で）好ましく用いることができる。
【００８１】
【化３４】
0004412867.tif 000032
【００８２】
式（Ｖ）において、Ｙ4 は、脂肪族環または複素環を形成する非金属原子群である。Ｙ4 の定義、例および置換基は、式（II）におけるＹ1 およびＹ2 の定義、例および置換基と同様である。
式（Ｖ）において、Ｒ4 およびＲ5 は、それぞれ独立に、アルキル基または置換アルキル基である。アルキル基および置換アルキル基の定義および例は、脂肪族基について説明した通りである。Ｒ4 とＲ5 とが結合して複素環を形成してもよい。複素環の例には、ピロリジン環、ピペリジン環およびピペラジン環が含まれる。Ｒ4 またはＲ5 とＲ6 とが結合して複素環を形成してもよい。複素環の例には、ジュロリジン環、ピロリジン環およびピペリジン環が含まれる。
【００８３】
式（Ｖ）において、Ｒ6 は、アルキル基（例、メチル、エチル、プロピル）、アルコキシ基（例、メトキシ、エトキシ）、アリールオキシ基（例、フェノキシ、ｐ−クロロフェノキシ）、ハロゲン原子（Ｃｌ、Ｂｒ、Ｆ）、アルコキシカルボニル基（例、エトキシカルボニル基）、ハロゲン化炭素基（例、トリフルオロメチル）、アルキルチオ基（例、メチルチオ、エチルチオ、ブチルチオ）、アリールチオ基（例、フェニルチオ、ｏ−カルボキシフェニルチオ）、シアノ、ニトロ、アミノ、アルキルアミノ基（例、メチルアミノ、エチルアミノ）、アミド基（例、アセトアミド、プロピオンアミド）、アシルオキシ基（例、アセトキシ、ブチルオキシ）、ヒドロキシル、スルホまたはカルボキシルである。なお、カルボキシルおよびスルホは、水素原子が解離しても、塩の状態であってもよい。
式（Ｖ）において、Ｌ5 は、奇数個のメチンからなるメチン鎖である。Ｌ5 は、１個または３個のメチンからなるメチン鎖であることが好ましく、１個のメチンからなるメチン鎖であることがさらに好ましい。メチン鎖は、置換基を有していてもよい。ただし、メチン鎖は、無置換のメチンからなることが特に好ましい。
式（Ｖ）において、ｍ２は、０、１、２、３または４である。
アリーリデン染料は、欧州特許２７４７２３Ａ１号明細書および特開昭６２−１０６４５５号公報の記載を参照して合成できる。
【００８４】
アゾ染料は、分子内にアゾ構造（−Ｎ＝Ｎ−、場合により＝Ｎ−Ｎ＝）を有する化合物である。
下記式（VIａ）または（VIｂ）で表されるアゾ染料は、（特に非会合状態で）好ましく用いることができる。
【００８５】
【化３５】
0004412867.tif 000033
【００８６】
式（VIａ）および（VIｂ）において、Ｒ7 、Ｒ8 およびＲ9 は、それぞれ独立に、アルキル基（例、メチル、エチル、プロピル）、アルコキシ基（例、メトキシ、エトキシ）、アリールオキシ基（例、フェノキシ、ｐ−クロロフェノキシ）、ハロゲン原子（Ｃｌ、Ｂｒ、Ｆ）、アルコキシカルボニル基（例、エトキシカルボニル基）、ハロゲン化炭素基（例、トリフルオロメチル）、アルキルチオ基（例、メチルチオ、エチルチオ、ブチルチオ）、アリールチオ基（例、フェニルチオ、ｏ−カルボキシフェニルチオ）、シアノ、ニトロ、アミノ、アルキルアミノ基（例、メチルアミノ、エチルアミノ）、アミド基（例、アセトアミド、プロピオンアミド）、アシルオキシ基（例、アセトキシ、ブチルオキシ）、ヒドロキシル、スルホまたはカルボキシルである。なお、カルボキシルおよびスルホは、水素原子が解離しても、塩の状態であってもよい。
式（VIａ）において、Ｍは、金属原子であり、好ましくは遷移金属原子であり、さらに好ましくは、Ｆｅ、Ｃｏ、Ｎｉ、Ｃｕ、ＺｎまたはＣｄであり、最も好ましくは、Ｃｕである。
式（VIａ）および（VIｂ）において、ｍ３およびｍ５は、それぞれ独立に、０、１、２、３または４である。
式（VIａ）および（VIｂ）において、ｍ４は、０、１または２である。
アゾ染料は、英国特許５３９７０３号、同５７５６９１号、米国特許２９５６８７９号の各明細書の記載を参照して合成できる。
【００８７】
アゾメチン染料は、塩基性核型と酸性核型とに分類できる。塩基性核型の方が酸性核型よりも好ましい。
塩基性核型：Ｂｓ＝Ｎ−Ａｒ
酸性核型：  Ａｋ＝Ｎ−Ａｒ
式中、Ｂｓは、塩基性核であり；Ａｋは、ケト型酸性核であり；そして、Ａｒは、芳香族核である。
下記式（VII)で表される塩基性核型アゾメチン染料は、（特に非会合状態で）好ましく用いることができる。
【００８８】
【化３６】
0004412867.tif 000034
【００８９】
【化３７】
0004412867.tif 000035
【００９０】
式（VII)において、Ｚａ、ＺｂおよびＺｃは、それぞれ独立に、−Ｃ（Ｒ14）＝または−Ｎ＝である。ＺａおよびＺｃは、好ましくは、−Ｎ＝である。Ｚｂは、好ましくは、−Ｃ（Ｒ14）＝である。
式（VII)において、Ｒ10、Ｒ11、Ｒ12、Ｒ13およびＲ14は、それぞれ独立に、アルキル基（例、メチル、エチル、プロピル）、アルコキシ基（例、メトキシ、エトキシ）、アリールオキシ基（例、フェノキシ、ｐ−クロロフェノキシ）、ハロゲン原子（Ｃｌ、Ｂｒ、Ｆ）、アルコキシカルボニル基（例、エトキシカルボニル基）、ハロゲン化炭素基（例、トリフルオロメチル）、アルキルチオ基（例、メチルチオ、エチルチオ、ブチルチオ）、アリールチオ基（例、フェニルチオ、ｏ−カルボキシフェニルチオ）、シアノ、ニトロ、アミノ、アルキルアミノ基（例、メチルアミノ、エチルアミノ）、アミド基（例、アセトアミド、プロピオンアミド）、アシルオキシ基（例、アセトキシ、ブチルオキシ）、ヒドロキシル、スルホまたはカルボキシルである。なお、カルボキシルおよびスルホは、水素原子が解離しても、塩の状態であってもよい。Ｒ11とＲ12とが結合して複素環を形成してもよい。複素環の例には、ピロリジン環、ピペリジン環およびピペラジン環が含まれる。Ｒ11またはＲ12とＲ13とが結合して複素環を形成してもよい。複素環の例には、ジュロリジン環、ピロリジン環およびピペリジン環が含まれる。
式（VII)において、ｍ６は、０、１、２、３または４である。
アゾメチン染料は、特開昭６２−３２５０号、特開平４−１７８６４６号、同５−３２３５０１号の各公報の記載を参照して合成できる。
【００９１】
下記式（VIIIａ）または（VIIIｂ）で表されるアントラキノン染料は、（特に非会合状態で）好ましく用いることができる。
【００９２】
【化３８】
0004412867.tif 000036
【００９３】
式（VIIIａ）および（VIIIｂ）において、Ｒ15、Ｒ16、Ｒ18およびＲ19は、それぞれ独立に、アルキル基（例、メチル、エチル、プロピル）、アルコキシ基（例、メトキシ、エトキシ）、アリールオキシ基（例、フェノキシ、ｐ−クロロフェノキシ）、ハロゲン原子（Ｃｌ、Ｂｒ、Ｆ）、アルコキシカルボニル基（例、エトキシカルボニル基）、ハロゲン化炭素基（例、トリフルオロメチル）、アルキルチオ基（例、メチルチオ、エチルチオ、ブチルチオ）、アリールチオ基（例、フェニルチオ、ｏ−カルボキシフェニルチオ）、シアノ、ニトロ、アミノ、アルキルアミノ基（例、メチルアミノ、エチルアミノ）、アミド基（例、アセトアミド、プロピオンアミド）、アシルオキシ基（例、アセトキシ、ブチルオキシ）、ヒドロキシル、スルホまたはカルボキシルである。なお、カルボキシルおよびスルホは、水素原子が解離しても、塩の状態であってもよい。
式（VIIIｂ）において、Ｒ17は、水素原子、アルキル基または置換アルキル基である。アルキル基および置換アルキル基の定義および例は、脂肪族基について説明した通りである。
式（VIIIａ）および（VIIIｂ）において、ｍ７、ｍ８およびｍ９は、それぞれ独立に、０、１、２、３または４である。
式（VIIIｂ）において、ｍ１０は、０、１、２または３である。
アントラキノン染料は、英国特許７１００６０号、米国特許３５７５７０４号の各明細書、特開昭４８−５４２５号公報の記載を参照して合成できる。
【００９４】
さらに、色調を調整するため、フィルター層は、３５０乃至４５０ｎｍまたは４７０乃至５３０ｎｍの波長領域に吸収極大を有することもできる。
また、赤外線吸収フィルター層（吸収極大波長：７５０〜１１００ｎｍ）とは別に、可視光吸収フィルター層（吸収極大波長：３５０〜５３０ｎｍ）を設けてもよい。
３５０乃至４５０ｎｍまたは４７０乃至５３０ｎｍの範囲の吸収極大も、染料を用いてフィルター層に導入することが好ましい。染料としては、スクアリリウム染料、アゾメチン染料、シアニン染料、メロシアニン染料系、オキソノール染料、アントラキノン染料、アゾ染料、アリーリデン染料およびそれらの金属キレート化合物が好ましく用いられる。
【００９５】
フィルター層に、褪色防止剤、酸化防止剤や紫外線防止剤を添加してもよい。
褪色防止剤には、ハイドロキノン誘導体、ハイドロキノンジエーテル、フェノール誘導体、スピロインダン、メチレンジオキシベンゼン、クロマン、スピロクロマン、クマラン誘導体、ハイドロキノンモノエーテル、ｐ−アミノフェノール誘導体およびビスフェノール誘導体が含まれる。ハイドロキノン誘導体については、米国特許３９３５０１６号、同３９８２９４４号の各明細書に記載がある。ハイドロキノンジエーテルについては、米国特許４２５４２１６号明細書、特開昭５５−２１００４号公報に記載がある。フェノール誘導体については、特開昭５４−１４５５３０号公報に記載がある。スピロインダン、メチレンジオキシベンゼンについては、英国特許２０６２８８８号、同２０７７４５５号の各明細書に記載がある。クロマン、スピロクロマン、クマラン誘導体については、米国特許３４３２３００号、同３５７３０５０号、同３５７４６２７号、同３７６４３３７号の各明細書、特開昭５２−１５２２２５、同５３−１７７２９号、同５３−２０３２７号、同６１−９０１５６号の各公報に記載がある。ハイドロキノンモノエーテル、ｐ−アミノフェノール誘導体については、英国特許１３４７５５６号、同２０６６９７５号の各明細書、特公昭５４−１２３３７号、特開昭５５−６３２１号の各公報に記載がある。ビスフェノール誘導体については、米国特許３７００４５５号明細書、特公昭４８−３１６２５号公報に記載がある。
のが含まれる。
【００９６】
金属錯体（米国特許４２４５０１８号明細書、特開昭６０ー９７３５３号公報記載の）や一重項酸素クウェンチャーをフィルター層に添加しても良い。一重項酸素クウェンチャーには、ニトロソ化合物（特開平２−３００２８８号公報記載）、ジインモニウム化合物（米国特許４６５６１２号明細書記載）、ニッケル錯体（特開平４−１４６１８９号公報記載）および酸化防止剤（欧州特許８２００５７Ａ１号明細書記載）が含まれる。
【００９７】
フィルター層の厚さは０．１μｍ乃至１ｃｍであることが好ましく、０．５μｍ乃至１００μｍであることがさらに好ましい。
【００９８】
フィルター層は、さらにポリマーバインダーを含む。天然ポリマー（例、ゼラチン、セルロース誘導体、アルギン酸）または合成ポリマー（例、ポリメチルメタクリレート、ポリビニルブチラール、ポリビニルピロリドン、ポビニルアルコール、ポリ塩化ビニル、スチレン−ブタジエンコポリマー、ポリスチレン、ポリカーボネート、水溶性ポリアミド）をポリマーバインダーとして用いることができる。親水性ポリマー（上記天然ポリマー、ポリビニルブチラール、ポリビニルピロリドン、ポビニルアルコール、水溶性ポリアミド）が特に好ましい。
【００９９】
[透明支持体]
透明支持体は、ポリマーフイルムからなることが好ましい。ポリマーの例には、セルロースエステル（例、セルロースジアセテート、セルローストリアセテート、セルロースプロピオネート、セルロースブチレート、セルロースアセテートプロピオネート、セルロースニトレート）、ポリアミド、ポリカーボネート、ポリエステル（例、ポリエチレンテレフタレート、ポリエチレンナフタレート、ポリブチレンテレフタレート、ポリ−１，４−シクロヘキサンジメチレンテレフタレート、ポリエチレン−１，２−ジフェノキシエタン−４，４’−ジカルボキシレート、ポリブチレンテレフタレート）、ポリアリレート（例、ビスフェノールAとフタル酸の縮合物）、ポリスチレン（例、シンジオタクチックポリスチレン）、ポリオレフィン（例、ポリエチレン、ポリプロピレン、ポリメチルペンテン）、ポリ（メタ）アクリル酸エステル（例、ポリメチルメタクリレート）、ポリスルホン、ポリエーテルスルホン、ポリエーテルケトン、ポリエーテルイミドおよびポリオキシエチレンが含まれる。セルローストリアセテート、ポリカーボネート、ポリメチルメタクリレート、ポリエチレンテレフタレートおよびポリエチレンナフタレートが好ましい。
透明支持体の厚みは、５μｍ乃至５ｃｍ以下であることが好ましく、２５μｍ乃至１ｃｍであることがさらに好ましく、８０μｍ乃至１．２ｍｍであることが最も好ましい。
【０１００】
透明支持体の透過率は８０％以上であることが好ましく、８６％以上であることがさらに好ましい。ヘイズは、２％以下であることが好ましく、１％以下であることがさらに好ましい。屈折率は、１．４５〜１．７０であることが好ましい。
【０１０１】
透明支持体に、紫外線吸収剤を添加してもよい。紫外線吸収剤の添加量は、透明支持体の０．０１乃至２０質量％であることが好ましく、０．０５乃至１０質量％であることがさらに好ましい。
滑り剤として、不活性無機化合物の粒子を透明支持体に添加してもよい。無機化合物の例には、ＳｉＯ2 、ＴｉＯ2 、ＢａＳＯ4 、ＣａＣＯ3 、タルクおよびカオリンが含まれる。
透明支持体に表面処理を施すことが好ましい。表面処理の例には、薬品処理、機械的処理、コロナ放電処理、火炎処理、紫外線照射処理、高周波処理、グロー放電処理、活性プラズマ処理、レーザー処理、混酸処理およびオゾン酸化処理が含まれる。グロー放電処理、紫外線照射処理、コロナ放電処理および火炎処理が好ましく、コロナ放電処理がさらに好ましい。
【０１０２】
[下塗り層]
透明支持体とフィルター層の間に下塗り層を設けることができる。下塗り層としては、室温での弾性率が１０００乃至１Ｍｐａの柔らかいポリマーを用いて形成することが好ましい。弾性率は、８００乃至５Ｍｐａであることがさらに好ましく、５００乃至１０Ｍｐａであることが最も好ましい。
下塗り層の厚みは、２ｎｍ乃至２０μｍであることが好ましく、５ｎｍ乃至５μｍであることがさらに好ましく、５０ｎｍ乃至１μｍであることが最も好ましい。
下塗り層に使用するポリマーは、ガラス転移温度が６０℃以下−６０℃以上であることが好ましい。ガラス転移温度が６０℃以下−６０℃以上のポリマーは、塩化ビニル、塩化ビニリデン、酢酸ビニル、ブタジエン、ネオプレン、スチレン、クロロプレン、アクリル酸エステル、メタクリル酸エステル、アクリロニトリルまたはメチルビニルエーテルを重合または共重合させることによる得られる。
二層以上の下塗り層を設けることが好ましい。
【０１０３】
[反射防止層]
光学フィルターに反射防止層を設けて、反射防止機能を得ることもできる。
反射防止層により得られる光学フィルター層表面の反射率は、正反射率として３．０％以下が好ましく、１．８％以下がさらに好ましい。反射防止層としては、一般に低屈折率層を設ける。
低屈折率層とは、屈折率が、その下層の屈折率よりも（相対邸に）低い層を意味する。低屈折率層の屈折率は、１．２０乃至１．５５であることが好ましく、１．２０乃至１．５０であることがさらに好ましい。低屈折率層の厚さは、５０乃至４００ｎｍであることが好ましく、５０乃至２００ｎｍであることがさらに好ましい。
低屈折率層は、屈折率の低い含フッ素ポリマーからなる層（特開昭５７−３４５２６号、特開平３−１３０１０３号、同６−１１５０２３号、同８−３１３７０２号、同７−１６８００４号の各公報記載）、ゾルゲル法により得られる層（特開平５−２０８８１１号、同６−２９９０９１号、同７−１６８００３号の各公報記載）、あるいは微粒子を含む層（特公昭６０−５９２５０号、特開平５−１３０２１号、同６−５６４７８号、同７−９２３０６号、同９−２８８２０１号の各公報に記載）として形成できる。微粒子を含む層では、微粒子間または微粒子内のミクロボイドとして、低屈折率層に空隙を形成することができる。微粒子を含む層は、３乃至５０体積％の空隙率を有することが好ましく、５乃至３５体積％の空隙率を有することがさらに好ましい。
【０１０４】
広い波長領域の反射を防止するためには、低屈折率層に加えて、屈折率の高い層（中・高屈折率層）を設けることが好ましい。
高屈折率層の屈折率は、１．６５乃至２．４０であることが好ましく、１．７０乃至２．２０であることがさらに好ましい。中屈折率層の屈折率は、低屈折率層の屈折率と高屈折率層の屈折率との中間の値となるように調整する。中屈折率層の屈折率は、１．５０乃至１．９０であることが好ましい。
中・高屈折率層の厚さは、５ｎｍ乃至１００μｍであることが好ましく、１０ｎｍ乃至１０μｍであることがさらに好ましく、３０ｎｍ乃至１μｍであることが最も好ましい。
中・高屈折率層のヘイズは、５％以下であることが好ましく、３％以下であることがさらに好ましく、１％以下であることが最も好ましい。
中・高屈折率層は、比較的高い屈折率を有するポリマーを用いて形成することができる。屈折率が高いポリマーの例には、ポリスチレン、スチレン共重合体、ポリカーボネート、メラミン樹脂、フェノール樹脂、エポキシ樹脂および環状（脂環式または芳香族）イソシアネートとポリオールとの反応で得られるポリウレタンが含まれる。その他の環状（芳香族、複素環式、脂環式）基を有するポリマーや、フッ素以外のハロゲン原子を置換基として有するポリマーも、屈折率が高い。二重結合を導入してラジカル硬化を可能にしたモノマーの重合反応によりポリマーを形成してもよい。
【０１０５】
さらに高い屈折率を得るため、ポリマーバインダー中に無機微粒子を分散してもよい。無機微粒子の屈折率は、１．８０乃至２．８０であることが好ましい。無機微粒子は、金属の酸化物または硫化物から形成することが好ましい。金属の酸化物または硫化物の例には、二酸化チタン（粒子構造としては、ルチル、ルチル／アナターゼの混晶、アナターゼ、アモルファス構造のいずれでも良い）、酸化錫、酸化インジウム、酸化亜鉛、酸化ジルコニウムおよび硫化亜鉛が含まれる。酸化チタン、酸化錫および酸化インジウムが特に好ましい。無機微粒子は、これらの金属の酸化物または硫化物を主成分とし、さらに他の元素を含むことができる。主成分とは、粒子を構成する成分の中で最も含有量（質量％）が多い成分を意味する。他の元素の例には、Ｔｉ、Ｚｒ、Ｓｎ、Ｓｂ、Ｃｕ、Ｆｅ、Ｍｎ、Ｐｂ、Ｃｄ、Ａｓ、Ｃｒ、Ｈｇ、Ｚｎ、Ａｌ、Ｍｇ、Ｓｉ、ＰおよびＳが含まれる。
被膜形成性で溶剤に分散し得るか、それ自身が液状である無機材料、例えば、各種元素のアルコキシド、有機酸の塩、配位性化合物と結合した配位化合物（例、キレート化合物）や、活性無機ポリマーを用いて、中・高屈折率層を形成することもできる。
【０１０６】
[電磁波遮蔽層]
光学シルターに電磁波遮蔽効果を有する層を設けてもよい。
電磁波遮蔽層の表面抵抗は、０．０１〜５００Ω／□であることが好ましく、０．０１〜１０Ω／□であることがさらに好ましい。電磁波遮蔽効果を付与するには、光学フィルターの透過率を低下させないように、透明導電層を用いることが好ましい。
透明導電層は、金属層、金属酸化物層または導電性ポリマー層として形成できる。
【０１０７】
透明導電層を形成する金属の例には、銀、パラジウム、金、白金、ロジウム、アルミニウム、鉄、コバルト、ニッケル、銅、亜鉛、ルテニウム、錫、タングステン、イリジウムよび鉛が含まれる。これらを組み合わせた合金を用いてもよい。銀、パラジウム、金、白金、ロジウムおよびこれらの合金が好ましく、銀とパラジウムとの合金が最も好ましい。銀−パラジウム合金における銀の含有率は６０乃至９９質量％が好ましく、８０乃至９８質量％がさらに好ましい。金属層の膜厚は、１乃至１００ｎｍが好ましく、５乃至４０ｎｍがさらに好ましく、１０乃至３０ｎｍが最も好ましい。膜厚が１ｎｍ未満では電磁波遮蔽効果が乏しく、１００ｎｍを超えると可視光線の透過率が低下する。
【０１０８】
透明導電層を形成する金属酸化物の例には、酸化錫、酸化インジウム、酸化アンチモン、酸化亜鉛、ＩＴＯおよびＡＴＯが組まれる。金属酸化物層の膜厚は、２０乃至１０００ｎｍが好ましく、４０乃至１００ｎｍがさらに好ましい。
金属導電層と金属酸化物導電層とを組み合わせて設けてもよい。また、同一層内に金属と導電性金属酸化物とを共存させてもよい。
金属層の保護または酸化劣化の防止あるいは可視光線の透過率を高める目的で透明導電層に透明酸化物層を積層することができる。透明酸化物層には、導電性がなくてもよい。透明酸化物層は、２〜４価金属の酸化物、酸化ジルコニウム、酸化チタン、酸化マグネシウム、酸化ケイ素、酸化アルミニウムあるいは金属アルコキサイド化合物の薄膜として形成できる。
透明導電層および透明酸化物層は、任意の加工処理方法で形成できる。例えば、スパッタリング法、真空蒸着法、イオンプレーティング法、プラズマＣＶＤ法、ＰＶＤ法、金属あるいは金属酸化物の超微粒子の塗布あるいは金属シートの接着により、層を形成できる。
【０１０９】
[その他の層]
光学フィルター表面に、アンチグレア機能（入射光を表面で散乱させて、膜周囲の景色が膜表面に移るのを防止する機能）を付与してもよい。例えば、光学フィルター表面に微細な凹凸を形成し、そしてその表面に反射防止層を形成するか、あるいは反射防止層を形成後、エンボスロールにより表面に凹凸を形成することにより、アンチグレア機能を得ることができる。
アンチグレア機能を有する反射防止層は、一般に３乃至３０％のヘイズを有する。
【０１１０】
光学フィルターには、ハードコート層、潤滑層、防汚層、帯電防止層あるいは中間層を設けることもできる。
ハードコート層は、架橋しているポリマーを含むことが好ましい。ハードコート層は、アクリル系、ウレタン系、エポキシ系、シロキサン系のポリマー、オリゴマーまたはモノマー（例、紫外線硬化型樹脂）を用いて形成することができる。シリカ系のフィラーをハードコート層に添加することもできる。
光学フィルターの最表面には潤滑層を形成してもよい。潤滑層は、光学フィルター表面に滑り性を付与し、耐傷性を改善する機能を有する。潤滑層は、ポリオルガノシロキサン（例、シリコンオイル）、天然ワックス、石油ワックス、高級脂肪酸金属塩、フッ素系潤滑剤またはその誘導体を用いて形成することができる。潤滑層の厚さは、２乃至２０ｎｍであることが好ましい。
光学フィルターの最表面に防汚層を設けることもできる。防汚層は反射防止層の表面エネルギーを下げ、親水性、親油性の汚れを付きにくくするものである。そのほか防汚層は含フッ素ポリマーを用いて形成することができる。防汚層の厚さは、２乃至１００ｎｍであることが好ましく、５乃至３０ｎｍであることがさらに好ましい。
【０１１１】
光学フィルターの層、すなわち、フィルター層、反射防止層（低屈折率層）、電磁波遮蔽層、下塗り層、ハードコート層、潤滑層、防汚層、その他の層は、一般的な塗布方法により形成することができる。塗布方法の例には、ディップコート法、エアーナイフコート法、カーテンコート法、ローラーコート法、ワイヤーバーコート法、グラビアコート法およびホッパーを使用するエクストルージョンコート法（米国特許２６８１２９４号明細書記載）が含まれる。
二以上の層を同時塗布により形成してもよい。同時塗布法については、米国特許２７６１７９１号、同２９４１８９８号、同３５０８９４７号、同３５２６５２８号の各明細書および原崎勇次著「コーティング工学」２５３頁（１９７３年朝倉書店発行）に記載がある。
また、本発明における層の形成方法として、スパッタリング法、真空蒸着法、イオンプレーティング法、プラズマＣＶＤ法あるいはＰＶＤ法も適宜選択することができる。
【０１１２】
[光学フィルターの用途]
光学フィルターは、液晶表示装置（ＬＣＤ）、プラズマディスプレイパネル（ＰＤＰ）、エレクトロルミネッセンスディスプレイ（ＥＬＤ）や陰極管表示装置（ＣＲＴ）のような画像表示装置に用いられる。光学フィルターは、プラズマディスプレイパネル（ＰＤＰ）または陰極管表示装置（ＣＲＴ）、特にプラズマディスプレイパネル（ＰＤＰ）に使用すると、顕著な効果が得られる。
【０１１３】
プラズマディスプレイパネル（ＰＤＰ）は、ガス、ガラス基板、電極、電極リード材料、厚膜印刷材料、蛍光体により構成される。ガラス基板は、前面ガラス基板と後面ガラス基板の二枚である。二枚のガラス基板には電極と絶縁層を形成する。後面ガラス基板には、さらに蛍光体層を形成する。二枚のガラス基板を組み立てて、その間にガスを封入する。
前面板とは該プラズマディスプレイパネルの前面に位置する基板のことである。前面板はプラズマディスプレイパネルを保護するために充分な強度を備えていることが好ましい。前面板はプラズマディスプレイパネルと隙間を置いて使用することもできるし、プラズマディスプレイ本体に直貼りして使用することもできる。
【０１１４】
光学フィルターは、前面板に張り付けても、プラズマディスプレイ本体に直貼りしてもよい。また、前面板を設けずに、光学フィルターをプラズマディスプレイ本体に直貼りして使用することもできる。
プラズマディスプレイ表示装置とは少なくともプラズマディスプレイパネル本体と筐体をふくむ表示装置全体のことである。前面板を有する場合はこれもプラズマディスプレイ表示装置に含まれる。
プラズマディスプレイパネル（ＰＤＰ）は、既に市販されている。プラズマディスプレイパネルについては、特開平５−２０５６４３号、同９−３０６３６６号の各公報に記載がある。
【０１１５】
【実施例】
［実施例１］
（光学フィルターの作製）
厚さ１７５μｍの透明な２軸延伸ポリエチレンテレフタレートフィルムの両面をコロナ処理した後、両面に屈折率１．５５、ガラス転移温度３７℃のスチレン−ブタジエンコポリマーからなるラテックス（日本ゼオン（株）製、ＬＸ４０７Ｃ５）を塗布し、下塗り層を形成した。乾燥後の膜厚さとして、片面には厚さ３００ｎｍ、もう片面には厚さ１５０ｎｍとなるように塗布した。
【０１１６】
ゼラチンの１０質量％水溶液１８０ｇにｐＨが７になるように１規定の水酸化ナトリウム溶液を添加し、オキソノール染料（II−７）２４．５ｍｇ／ｍ2 、シアニン染料（Ｉ−１２）４５．９ｍｇ／ｍ2 およびシアニン染料（Ｉ−１３）２９．１ｍｇ／ｍ2 を添加し、３０℃で２４時間攪拌した。得られたフィルター層用塗布液を透明支持体の厚さ３００ｎｍの下塗り層側に、乾燥膜厚が３．５μｍとなるように塗布し、１２０℃で１０分間乾燥して光学フィルターを作製した。
【０１１７】
(吸光度の測定)
作製した光学フィルターについて、分光透過率を調べたところ、８１０ｎｍ、９０４ｎｍおよび９８５ｎｍに吸収極大を有していた。８１０ｎｍの吸収極大での透過率は５％、９０５ｎｍの吸収極大での透過率は１％、９８３ｎｍの吸収極大での透過率は３％であった。
使用した染料の溶液中でのλｍａｘは以下の通りであった。
オキソノール染料（II−７）：６２０ｎｍ／ＤＭＦ
シアニン染料（Ｉ−１２）：  ７８０ｎｍ／水
シアニン染料（Ｉ−１３）：  ８３６ｎｍ／水
【０１１８】
［実施例２］
染料をオキソノール染料（II−４）２５．５ｍｇ／ｍ2 、シアニン染料（Ｉ−１５）４０ｍｇ／ｍ2 およびシアニン染料（Ｉ−９）３２ｍｇ／ｍ2 に変更した以外は、実施例１と同様に光学フィルターを作製した。
作製した光学フィルターについて、分光透過率を調べたところ、８１８ｎｍ，９１４ｎｍおよび１０００ｎｍに吸収極大を有していた。８１８ｎｍの吸収極大での透過率は６％、９１４ｎｍの吸収極大での透過率は３％、１０００ｎｍの吸収極大での透過率は５％であった。
使用した染料の溶液中でのλｍａｘは以下の通りであった。
オキソノール染料（II−４）：６２０ｎｍ／ＤＭＦ
シアニン染料（Ｉ−１５）：  ８０６ｎｍ／水
シアニン染料（Ｉ−９）：    ８０４ｎｍ／メタノール
【０１１９】
［実施例３］
染料をシアニン染料（III-８）２０ｍｇ／ｍ2 、オキソノール染料（II−７）２４．５ｍｇ／ｍ2 、シアニン染料（Ｉ−１２）４５．９ｍｇ／ｍ2 およびシアニン染料（Ｉ−１３）２９．１ｍｇ／ｍ2 に変更した以外は、実施例１と同様に光学フィルターを作製した。
作製した光学フィルターについて、分光透過率を調べたところ、５９５ｎｍ、８１０ｎｍ、９０４ｎｍおよび９８５ｎｍに吸収極大を有していた。５９５ｎｍの吸収極大での透過率は３０％、８１０ｎｍの吸収極大での透過率は５％、９０５ｎｍの吸収極大での透過率は１％、９８３ｎｍの吸収極大での透過率は３％であった。
使用した染料の溶液中でのλｍａｘは以下の通りであった。
シアニン染料（III-８）：    ５３９ｎｍ／メタノール
オキソノール染料（II−７）：６２０ｎｍ／ＤＭＦ
シアニン染料（Ｉ−１２）：  ７８０ｎｍ／水
シアニン染料（Ｉ−１３）：  ８３６ｎｍ／水
【０１２０】
［実施例４］
（フィルター層の形成）
１規定の水酸化ナトリウム水溶液を用いて、１０質量％ゼラチン水溶液１８０ｇのｐＨを７に調整した。次に、シアニン染料（III-８）２０ｍｇ／ｍ2 、オキソノール染料（II−７）２４．５ｍｇ／ｍ2 、シアニン染料（Ｉ−１２）４５．９ｍｇ／ｍ2 、シアニン染料（Ｉ−１３）２９．１ｍｇ／ｍ2 および下記のオキソノール染料（II−Ａ）１２０ｍｇ／ｍ2 を添加し、３０℃で２４時間攪拌した。得られたフィルター層用塗布液を、実施例１で作製した透明支持体の厚さ３００ｎｍの下塗り層側に、乾燥膜厚が３．５μｍとなるように塗布し、１２０℃で１０分間乾燥してフィルター層を形成した。
【０１２１】
【化３９】
0004412867.tif 000037
【０１２２】
（反射防止層の形成）
反応性フッ素ポリマー（ＪＮ−７２１９、ＪＳＲ（株）製）２．５０ｇにｔ−ブタノール１．５ｇを加え、室温で１０分間攪拌し、１μｍのポリプロピレンフィルターでろ過し、塗布液を調製した。フィルター層とは反対側の透明支持体面にこの液をバーコーターを用いて乾燥膜厚９０ｎｍになるように塗布し、１２０℃で３分間乾燥した。
フィルター層側に、アクリル系粘着剤を塗工した金属薄膜からなるメッシュを貼り合わせた。
作製した光学フィルターについて、分光透過率を調べたところ、４００ｎｍ、５９５ｎｍ、８１０ｎｍ、９０４ｎｍおよび９８５ｎｍに吸収極大を有していた。４００ｎｍの吸収極大での透過率は３５％、５９５ｎｍの吸収極大での透過率は３０％、８１０ｎｍの吸収極大での透過率は５％、９０５ｎｍの吸収極大での透過率は１％、９８３ｎｍの吸収極大での透過率は３％であった。
使用した染料の溶液中でのλｍａｘは以下の通りであった。
シアニン染料（III-８）：    ５３９ｎｍ／メタノール
オキソノール染料（II−７）：６２０ｎｍ／ＤＭＦ
シアニン染料（Ｉ−１２）：  ７８０ｎｍ／水
オキソノール染料（II−Ａ）：３９６ｎｍ／水
【０１２３】
［比較例１］
染料を添加しない以外は、実施例１と同様に光学フィルターを作製した。
【０１２４】
(光学フィルターの評価)
市販のプラズマディスプレイパネル（ＰＤＳ４２０２Ｊ−Ｈ、富士通（株）製）の前面板の最表面フィルムを剥がし、その代わりに作製した光学フィルターを接着剤で貼りつけた。プラズマディスプレイパネルに対向して設置したテレビジョンのリモコンの誤動作があるかどうかを評価した。比較例では、しばしば誤動作を起こしたが、実施例１〜４の光学フィルターを用いると誤動作は解消された。また、実施例３のフィルターを用いると、コントラストがよく、白色光および赤色光が改善された。さらに、実施例４のフィルターを用いると、色味補正によってディスプレイがグレー色になった。
【０１２５】
［実施例５］
（可視光吸収フィルター層の形成）
１規定の水酸化ナトリウム水溶液を用いて、１０質量％ゼラチン水溶液１８０ｇのｐＨを７に調整した。次に、シアニン染料（III-８）１０ｍｇ／ｍ2 を添加し、３０℃で２４時間攪拌した。得られた可視光吸収フィルター層用塗布液を、実施例１で作製した透明支持体の厚さ３００ｎｍの下塗り層側に、乾燥膜厚が１．３μｍとなるように塗布し、１２０℃で１０分間乾燥して可視光吸収フィルター層を形成した。
【０１２６】
（赤外線吸収フィルター層の形成）
１規定の水酸化ナトリウム水溶液を用いて、１０質量％ゼラチン水溶液１８０ｇのｐＨを７に調整した。次に、オキソノール染料（II−７）２４．５ｍｇ／ｍ2 、シアニン染料（Ｉ−１２）４５．９ｍｇ／ｍ2 、シアニン染料（Ｉ−１３）２９．１ｍｇ／ｍ2 および下記のアゾ染料（VI−Ａ）１２０ｍｇ／ｍ2 を添加し、３０℃で２４時間攪拌した。得られた赤外線吸収フィルター層用塗布液を、可視光吸収フィルター層の上に、乾燥膜厚が１．７μｍとなるように塗布し、１２０℃で１０分間乾燥して赤外線吸収フィルター層を形成した。
【０１２７】
【化４０】
0004412867.tif 000038
【０１２８】
（光学フィルターの作製と評価）
フィルター層とは反対側の面に、実施例４と同様に反射防止層を形成した。フィルター層側には、アクリル系粘着剤を塗工した金属薄膜からなるメッシュを貼り合わせた。
作製した光学フィルターについて、分光透過率を測定した。測定したスペクトルを図１に示す。
【０１２９】
【発明の効果】
本発明の光学フィルターは、赤外線および色純度を低下させる波長の光を選択的にカットできる。この光学フィルターをプラズマディスプレイパネルに使用することで、リモコンの誤動作防止および色バランスの補正ができる。
【図面の簡単な説明】
【図１】実施例５で作製した光学フィルターの吸収スペクトルである。
【図１】
0004412867.tif 000042